(57)【特許請求の範囲】
【請求項１】
基板上へ第１のIII族窒化物系化合物半導体層をスパッタ法により形成する際に、スパッタ装置の初期電圧をスパッタ電圧の１０２％〜１１０％とし、かつ前記第１のIII族窒化物系化合物半導体層の形成を開始する前のスパッタ装置内の圧力を１×１０−４Ｐａ以下とし、前記第１のIII族窒化物系化合物半導体層をバッファ層として該バッファ層の上へ第２のIII族窒化物系化合物半導体層が更に形成される、ことを特徴とするIII族窒化物系化合物半導体素子の製造方法。
【請求項２】
前記基板はサファイアからなる、ことを特徴とする請求項１に記載のIII族窒化物系化合物半導体素子の製造方法。
【請求項３】
前記第１のIII族窒化物系化合物半導体層は前記サファイアのａ面に形成される、ことを特徴とする請求項２に記載のIII族窒化物系化合物半導体素子の製造方法。
【請求項４】
前記第１のIII族窒化物系化合物半導体層はＡｌｘＧａ１−ｘＮ（０≦ｘ≦１）からなる、ことを特徴とする請求項１〜３のいずれかに記載のIII族窒化物系化合物半導体素子の製造方法。
【請求項５】
前記第１のIII族窒化物系化合物半導体層はＡｌＮからなる、ことを特徴とする請求項１〜３のいずれかに記載のIII族窒化物系化合物半導体素子の製造方法。
【請求項６】
前記スパッタ法はＤＣスパッタ法である、ことを特徴とする請求項１〜５のいずれかに記載のIII族窒化物系化合物半導体素子の製造方法。
【請求項７】
前記スパッタ装置における基板ホルダを金属製、石英ガラス製若しくはＳｉ製とする、ことを特徴とする請求項１〜６にいずれかに記載のIII族窒化物系化合物半導体素子の製造方法。
【請求項８】
前記スパッタ装置の基板ホルダ及び／又はスパッタ槽内を導電性の材料で形成する、ことを特徴とする請求項１〜６のいずれかに記載のIII族窒化物系化合物半導体素子の製造方法。
【請求項９】
前記スパッタ槽内の防着板がアースされている、ことを特徴とする請求項１〜８のいずれかに記載のIII族窒化物系化合物半導体素子の製造方法。
【請求項１０】
前記基板の面積をターゲット面積の１００％以下とする、ことを特徴とする請求項１〜９のいずれかに記載のIII族窒化物系化合物半導体素子の製造方法。
【請求項１１】
スパッタにより形成された前記第１のIII族窒化物系化合物半導体層をアズグロウンの状態に維持し、その上に第２のIII族窒化物系化合物半導体層をＭＯＣＶＤ法により形成する、ことを特徴とする請求項１〜１０のいずれかに記載のIII族窒化物系化合物半導体素子の製造方法。
【発明の詳細な説明】
【０００１】
【産業上の利用分野】
本発明はIII族窒化物系化合物半導体素子の製造方法に関する。
【０００２】
【従来の技術】
青色発光素子などのIII族窒化物系化合物半導体素子はサファイア基板の上にＡｌＸＧａ１−ＸＮ（０≦Ｘ≦１）からなるバッファ層を有機金属気成長相成長法（この明細書で「ＭＯＣＶＤ法」）で成長させ、更にその上にIII族窒化物系化合物半導体層を同じくＭＯＣＶＤ法で成長させることにより得られていた。
ここでＭＯＣＶＤ法においては、アンモニアガスとIII族アルキル化合物ガス、例えばトリメチルアルミニウム（ＴＭＡ）、トリメチルガリウム（ＴＭＧ）、トリメチルインジウム（ＴＭＩ）を適当な温度に加熱された基板上に供給して熱分解させ、もって所望の結晶を基板上に成膜させる。ここで、バッファ層の原材料ガスとなるＴＭＡなどの有機金属は高価であり、III族窒化物系化合物半導体素子の原価を押し上げる一因となっていた。
【０００３】
ＡｌＸＧａ１−ＸＮ（０≦Ｘ≦１）からなるバッファ層をＭＯＣＶＤ法以外の方法で形成すれば、ＴＭＡやＴＭＧ等の有機金属の使用が避けられる。例えば、特公平５−５６６４６号公報ではバッファ層を高周波スパッタ法で形成し、次に、アンモニアガスを含有する雰囲気（実施例によればアンモニアと窒素）で加熱（８００〜１０００℃）した後III族の有機金属を供給し、加熱された基板上にIII族の有機金属を分解させてその窒化物膜を気相成長させて、バッファ層上に同一組成のＡｌＸＧａ１−ＸＮ（０≦Ｘ≦１）を成長させることが提案されている。高周波スパッタ法でＡｌＸＧａ１−ＸＮ（０≦Ｘ≦１）からなるバッファ層を形成する際の原材料は高純度の金属アルミニウムと金属ガリウムであり、これらをターゲットとしてアルゴンと窒素との混合ガスをスパッタガスとする。この場合、全ての原材料は安価である。従って、高価な有機金属を原材料として用いるＭＯＣＶＤ法によりバッファ層を形成した場合に比べて、素子の原価を低下させられる。
【０００４】
【発明が解決しようとする課題】
本発明者らは特公平５−５６６４６号公報に開示の方法を試行してみたところ、高周波スパッタ法で形成されたＡｌＸＧａ１−ＸＮ（０≦Ｘ≦１）からなるバッファ層の上にＭＯＣＶＤ法で形成されたIII族窒化物系化合物半導体層の結晶性は本発明者らの要求を満足するものではなかった。即ち、ＭＯＣＶＤ法で形成したＡｌＸＧａ１−ＸＮ（０≦Ｘ≦１）からなるバッファ層の上にＭＯＣＶＤ法で形成されたIII族窒化物系化合物半導体層の結晶性に比べて当該方法で得られたIII族窒化物系化合物半導体層は結晶性において劣るものであった。
【０００５】
【課題を解決するための手段】
本発明者らはスパッタ法により得られるIII族窒化物系化合物半導体層の結晶性を向上させるべく検討を重ねており、既に特願平１１−１３０４７５号（出願人整理番号：980316、代理人整理番号：P0127）や特願平１１−２６６４９９号（出願人整理番号：990135、代理人整理番号：P0156）に記載の発明を提案している。この発明は本発明者らによる更なる検討結果により得られたものであり、スパッタ法を用いてIII族窒化物系化合物半導体層を基板上に形成する際の好適な条件を規定する。即ち、本願発明のIII族窒化物系化合物半導体素子の製造方法は次のように規定される。
基板上へ第１のIII族窒化物系化合物半導体層をスパッタ法により形成する際に、スパッタ装置の初期電圧をスパッタ電圧の１１０％以下とする、ことを特徴とするIII族窒化物系化合物半導体素子の製造方法。
【０００６】
本願発明に係るIII族窒化物系化合物半導体素子の製造方法によれば、基板上に第１のIII族窒化物系化合物半導体層をスパッタ法で成長する際にその初期電圧がスパッタ電圧の１１０％以下に抑制される。これにより、成長の初期段階において第１のIII族窒化物系化合物半導体の成長が安定し、第１のIII族窒化物系化合物半導体層はその成長初期段階から単結晶若しくはこれに近いものとなると考えられる。その結果、第１のIII族窒化物系化合物半導体層が全体的に結晶性の良いものとなる。
一方、初期段階の印加電圧が高いと初期段階での成長速度が不安定なものとなるので、材質の異なる基板上に成長する第１のIII族窒化物系化合物半導体は単結晶となり難く、むしろ多結晶若しくはアモルファスになり易いと考えられる。この影響は第１のIII族窒化物系化合物半導体層の全体に及び第１のIII族窒化物系化合物半導体層の結晶性を低下させる。
【０００７】
【発明の実施の態様】
以下、この発明の各要素について詳細に説明する。
基板
基板の材質は、第１のIII族窒化物系化合物層を成長させられるものであれば特に限定されないが、例えば、サファイア、シリコン、炭化シリコン、酸化亜鉛、リン化ガリウム、ヒ化ガリウム、酸化マグネシウム、酸化マンガン、III族窒化物系化合物半導体単結晶などを基板の材料として挙げることができる。
中でも、サファイア基板を用いることが好ましく、サファイア基板のａ面を利用することが更に好ましい。
【０００８】
第１のIII族窒化物系化合物層
この明細書においてIII族窒化物系化合物半導体は、一般式としてＡｌＸＧａＹＩｎ１−Ｘ−ＹＮ（０≦Ｘ≦１、０≦Ｙ≦１、０≦Ｘ＋Ｙ≦１）で表され、ＡｌＮ、ＧａＮ及びＩｎＮのいわゆる２元系、ＡｌｘＧａ１−ｘＮ、ＡｌｘＩｎ１−ｘＮ及びＧａｘＩｎ１−ｘＮ（以上において０≦ｘ≦１）のいわゆる３元系を包含する。III族元素の一部をボロン（Ｂ）、タリウム（Ｔｌ）等で置換しても良く、また、窒素（Ｎ）の一部もリン（Ｐ）、ヒ素（Ａｓ）、アンチモン（Ｓｂ）、ビスマス（Ｂｉ）等で置換できる。ｎ型不純物として、Ｓｉ、Ｇｅ、Ｓｅ、Ｔｅ、Ｃ等を用いることができる。ｐ型不純物として、Ｍｇ、Ｚｎ、Ｂｅ、Ｃａ、Ｓｒ、Ｂａ等を用いることができる。
この発明では、第１のIII族窒化物系化合物半導体層としてＧａＮ層若しくはＡｌＮ層を採用することが好ましい。更に好ましくはＡｌＮ層である。
第１のIII族窒化物系化合物半導体層の膜厚は特に限定されるものではないが、５〜３００ｎｍとすることが好ましく、更に好ましくは１０〜１００ｎｍである。
【０００９】
スパッタ法にはリアクティブスパッタ法を含む汎用的なものを採用できるが、特にＤＣスパッタ法が好ましい。また、ＤＣマグネトロンスパッタ法はによればパラメータによる膜質制御が容易になりかつプラズマによる基板側のダメージを抑制できる。スパッタ法によれば、第１のIII族窒化物系化合物層を形成する原材料として金属アルミニウム、金属ガリウム、金属インジウムと窒素ガス若しくはアンモニアガスが用いられる。またIII族窒化物系化合物自体をターゲットしてそのまま用いる場合もある。いずれにしても有機金属を用いた場合に比べてこれら原材料は安価である。
スパッタを実行する前において、アルゴン、窒素及び酸素を含むガスによるプラズマ処理（含むエッチング）をすることが有効な場合も有る。
【００１０】
スパッタ電圧とは、スパッタ装置において基板とターゲットとの間に印加される電圧であって、基板上にIII族窒化物系化合物半導体を成長させるときに、プラズマが発生した後、安定した後の電圧いい、この電圧はIII族窒化物系化合物半導体を成長させられる最低電圧である。また、初期電圧とはスパッタ開始時の電圧をいい、開始から３〜１０秒間は当該初期電圧をスパッタ電圧の１１０％以下に抑えておく必要がある（図３参照）。
【００１１】
図１にスパッタ初期電圧と発光ダイオードの発光出力との関係を示した。ここに発光ダイオードの構成は図２に示す通りであり、各層の組成及び膜厚を以下に示す。
0003994623.tif 000002
スパッタ成長層１５はＤＣスパッタ装置により形成し、その初期電圧を変化させた。このときのスパッタ条件は基板温度４５０℃、Ａｒ流量：１８ｓｃｃｍ、Ｎ２流量：２２ｓｃｃｍ、投入電力と時間：初期電圧を調整するために変化させた（例：３ＫＷ、９５秒）、スパッタ槽内圧力：０．５Ｐａであった。ｎ型クラッド層１６より上のIII族窒化物系化合物半導体層はＭＯＣＶＤ法を用い常法に従い形成した。図１の縦軸の発光出力は、発光ダイオードに電流は２０ｍＡを印加したとき得られた光をフォトディテクタにて測定した。得られた最高出力（電圧比１００％のときのもの）を１としてこれに対する比率で表してある。
【００１２】
図１から明らかなとおり、初期電圧がスパッタ電圧（図１において横軸の１００％）に対して１１０％を超えると、発光出力が０となり充分な発光出力が得られない(発光が目視では観察できなかった。）。
以上より、スパッタ装置の初期電圧をスパッタ電圧の１１０％以下にすると好ましいことがわかる。スパッタ開始から数秒間の初期電圧をこのように低い電圧にすることにより、III族窒化物系化合物半導体層の成長が可及的に安定する。結晶構造の異なる基板の上にスパッタされた場合には、その初期の結晶性がその上に成長される結晶に大きく影響するため特に重要なものとなる。このため初期電圧をスパッタ電圧の１１０％以下とすることにより、III族窒化物系化合物半導体材料は単結晶化するか若しくは単結晶に非常に近くなる。したがって、初期に形成された半導体層の上に更にスパッタにより形成される層も単結晶になりやすく、その結果第１のIII族窒化物系化合物半導体層は全体的に結晶性の良い層となる。
このようにスパッタ開始から数秒間は印加電圧を低く制御する必要があるが、その後は印加電圧をあげてもかまわない。これにより、スパッタ層１５を効率よく形成できる。
図１は第１のIII族窒化物系化合物半導体層としてＡｌＮ層を例に採った場合の結果であるが、他のIII族窒化物系化合物半導体材料を採用した場合も同様の結果が得られると考えられる。
【００１３】
以下、スパッタ初期電圧を低く抑制する方法について説明する。
一般的にいって、スパッタ開始直後には大きな電圧が必要とされる。これは、ターゲット表面が酸化膜などの絶縁層で被覆されており、この絶縁膜を破壊するために大きな電圧を必要とするからである。
かかる見地から、ターゲットの表面に絶縁膜が形成されるのを防止又はこれが形成されたとしてもより薄く若しくはより粗くなるように、先のスパッタ後、次のスパッタ開始前にスパッタ槽内を高い真空状態とする。当該高真空状態は１０分以内であることが好ましい。これにより、基板とターゲットとの間を通電するためにターゲット表面の絶縁破壊をする必要がなくなるか若しくは極めて低い電圧で絶縁破壊が可能になる。
【００１４】
図３はスパッタ開始前のスパッタ槽内の残留ガス圧（圧力）とスパッタ装置における印加電圧との関係を示している。スパッタ条件は基板温度４５０℃、Ａｒ流量：１８ｓｃｃｍ、Ｎ２流量：２２ｓｃｃｍ、投入電力：３ｋＷ（９５秒）、スパッタ時の槽内圧力：０．５Ｐａである。印加電圧は印加後ほぼ５秒で安定しており、この安定した電圧がスパッタ電圧である。
図３において（１）のデータはスパッタ前のスパッタ槽内圧力を１．１０×１０−４Ｐａでかつ６００秒維持し、基板をカーボントレーに置いた場合を示している。この場合、スパッタ初期電圧がスパッタ電圧の約１２０％となった。このようにして得られたスパッタ層の上に第２のIII族窒化物系化合物半導体層をＭＯＣＶＤ法により形成して図２に示す発光ダイオードを構成したときの発光出力比（図１の縦軸に対応）は０であり、目視では発光を観察できなかった。
図３において（２）のデータはスパッタ前のスパッタ槽内圧力を８．１０×１０−５Ｐａまでを下げたことの他は既述の（１）のデータと同じ条件である。（２）データではそのスパッタ初期電圧がスパッタ電圧のほぼ１０４％であり、１１０％以内という本願発明の要件を満足している。そしてこのときの発光出力比（図１の縦軸に対応）は０．８５であった。
以上の結果から、スパッタ前のスパッタ槽内の圧力を１．０×１０−４Ｐａより小さくすることが好ましい。
このことは、スパッタ層をＡｌＮ以外のIII族窒化物系化合物半導体で形成した場合にも該当すると考えられる。
【００１５】
図３において（３）のデータはスパッタ前のスパッタ槽内圧力を６．４０×１０−５Ｐａとして更に基板のトレーをシリコン単結晶製としたことの他は既述の（１）のデータと同じ条件である。（３）のデータではそのスパッタ初期電圧がスパッタ電圧のほぼ１０２％であり、１１０％以内という本願発明の要件を満足している。そしてこのときの発光出力比（図１の縦軸に対応）は１．００であった。
この（３）のデータと（２）のデータを比較すると、スパッタ前のスパッタ槽内圧力には大差がないので、トレーの材質をカーボンからシリコン単結晶に変化させたことがスパッタ初期電圧の低下ひいては発光出力の向上を発現させていると考えられる。一般に、シリコン単結晶に比べてカーボンはガス分子を吸着・放出し易い。（２）のデータと（３）のデータの相違は、したがって、スパッタ槽内を同程度の真空度としてもトレーの材料からガスが放出されこれがターゲット（Ａｌ）の表面と反応するためと考えられる。
図４には、カーボン製のトレーとＳｉウエハ製のトレーを３分間大気にさらしたのち、スパッタ装置内に入れたときのスパッタ槽内の圧力変化を示した。図４から、カーボン製のトレーからより多くのガスが放出されることがわかる。
【００１６】
以上より、トレー（基板ホルダ）はガスを吸放着し難い材料で形成することが好ましい。かかる材料として金属、シリコン単結晶、ＴｉＮなどを挙げることができる。トレーの少なくとも表面がかかる材料で形成されておればよい。
同様な見地から、スパッタ槽の少なくとも表面をかかる材料で形成（コーティング）することが好ましい。なお、関連する文献として応用物理  Ｖｏｌ．６９
Ｎｏ．１  ２０００．０１  ｐｐ２２−２８を参照されたい。
【００１７】
図５〜図１７に各種結晶についてＲＨＥＥＤを実行したときに得られた写真を示す。
図５及び図６はサファイアａ面のＲＨＥＥＤ写真である。
図３のスパッタ条件（基板温度４５０℃、Ａｒ流量：１８ｓｃｃｍ、Ｎ２流量：２２ｓｃｃｍ、投入電力：３ｋＷ（９５秒）、スパッタ時の槽内圧力：０．５Ｐａ）で初期電圧がスパッタ電圧の１０２％の例（（３）のデータ）について、スパッタ５秒後のＡｌＮのＲＨＥＥＤ写真を図７に、同３０度回転したときのＲＨＥＥＤ写真を図８に示した。図９はスパッタを継続してＡｌＮを３０ｎｍの膜厚まで成長させたときのＲＨＥＥＤ写真であり、図１０は同３０度回転させたときのＲＨＥＥＤ写真である。図１１は３０ｎｍの膜厚まで成長させたものを熱処理したときのＲＨＥＥＤ写真であり、図１２は同３０度回転させたときのＲＨＥＥＤ写真である。以上より、初期電圧がスパッタ電圧の１０２％の例（（３）のデータ）においては各段階で良い結晶性の得られていることが確認できた。
【００１８】
図１３は同じスパッタ条件において初期電圧がスパッタ電圧の１２０％の例（（１）のデータ）のときのスパッタ５秒後のＲＨＥＥＤ写真である。図１４はスパッタを継続してＡｌＮを３０ｎｍの膜厚まで成長させたときのＲＨＥＥＤ写真であり、図１５は同３０度回転させたときのＲＨＥＥＤ写真である。図１６は３０ｎｍの膜厚まで成長させたものを熱処理したときのＲＨＥＥＤ写真であり、図１７は同３０度回転させたときのＲＨＥＥＤ写真である。以上より、初期電圧がスパッタ電圧の１２０％の例（（１）のデータ）では１０２％の例（（３）のデータ）に比べて各段階で結晶性が劣ることがわかる。
【００１９】
通常、スパッタ装置３０は、図１８に示すように、基板３３とターゲット３１との間に印加する電力を制御する構造である。したがって、基板３１とターゲット３３との間に流れる電流を多くすれば結果として両者間の電圧を小さく維持できる。以下の検討は、かかる見地によりスパッタ初期電圧を所望範囲に収めんとするものである。
まず、基板３１とターゲット３３との間に流れる電流を多くする方策として、スパッタ槽３６内の防着板３７をアースする。これにより、ターゲット３１（負にバイアス）から放出される電気力線が基板３３（通常アース）だけではなくこの防着板３７にも向かい、結果として基板３３に入る電気力線の密度、即ちその部分の電界が小さくなってターゲットに対する電位差が小さくなる。換言すれば、基板３３だけがアースされていた場合に比べて、防着板３７をアースするとターゲット３１から放出される電気力線の数が増えて電流が増大し、ターゲット３１と基板３３との間の電位差が小さくなる。
【００２０】
同様な考え方から、基板３３の面積をより小さくすることが好ましい。たとえば、基板３３の面積をターゲット３１の面積の１００％以下とする。
更に同様な考え方から、トレー３４（基板ホルダ）表面及び／又はスパッタ槽３６の表面を導電性の材料で形成（コーティング）する。かかる導電性の材料としては、ガスを吸着・放出し難い導電性金属やＴｉＮなどを挙げることができる。
【００２１】
本発明者らの検討によれば、ＤＣスパッタ法により第１のIII族窒化物系化合物半導体層を形成するときの好ましいスパッタ条件は次の通りであった。かかる条件を満足することにより、スパッタ実行中に異常放電が発生することを未然に防止できる。
好ましいＤＣスパッタ条件：
ガス流速：  ０．６７ｍ／ｓ以上
ガス圧  ：  １．５Ｐａ以上
投入電力：  ５．７ｗ／ｃｍ２以下
ガス比（Ｎ２／（Ａｒ＋Ｎ２））≧４３％
温度：４００℃以上
図１９に異常放電によるアーク発生回数と各スパッタ条件との関係表を示した。
【００２２】
第２のIII族窒化物系化合物半導体層
第２のIII族窒化物系化合物半導体層は素子機能を構成する。ここに素子には、  発光ダイオード、受光ダイオード、レーザダイオード、太陽電池等の光素子の他、整流器、サイリスタ及びトランジスタ等のバイポーラ素子、ＦＥＴ等のユニポーラ素子並びにマイクロウェーブ素子などの電子デバイスを挙げられる。また、これらの素子の中間体としての積層体にも本発明は適用されるものである。
なお、発光素子の構成としては、ＭＩＳ接合、ＰＩＮ接合やｐｎ接合を有したホモ構造、ヘテロ構造若しくはダブルへテロ構造のものを用いることができる。発光層として量子井戸構造（単一量子井戸構造若しくは多重量子井戸構造）
を採用することもできる。
第２のIII族窒化物系化合物半導体層の形成材料は、上記で説明した第１のIII族窒化物系化合物層のそれと同じものを用いることができる。第２のIII族窒化物系化合物半導体は任意のドーパントを含むものであっても良い。ｎ型不純物として、Ｓｉ、Ｇｅ、Ｓｅ、Ｔｅ、Ｃ等を用いることができる。ｐ型不純物として、Ｍｇ、Ｚｎ、Ｂｅ、Ｃａ、Ｓｒ、Ｂａ等を用いることができる。
より良い結晶性を得るには、第１のIII族窒化物系化合物層に接する第２のIII族窒化物系化合物半導体層としてＧａＮ層若しくはＡｌＸＧａ１−ＸＮ（０≦Ｘ≦１）層を採用することが好ましい。
【００２３】
第２のIII族窒化物系化合物半導体層の形成方法は特に限定されないが、有機金属気相成長法（ＭＯＣＶＤ法）のほか、周知の分子線結晶成長法（ＭＢＥ法）、ハライド気相成長法（ＨＶＰＥ法）、スパッタ法、イオンプレーティング法、電子シャワー法等によっても形成することができる。
ＭＯＣＶＤ法を実行して第２のIII族窒化物系化合物半導体層を形成するときの基板温度の昇温にともない第１のIII族窒化物系化合物層は熱処理される。
ＭＯＣＶＤ法を実行するときのキャリアガスは水素又は窒素、あるいは両者を混合したものとすることが好ましい。
換言すれば、第１のIII族窒化物系化合物層は水素ガス又は窒素ガスと窒素材料ガス（アンモニア、ヒドラジン等）との混合ガスの雰囲気下で熱処理することが好ましい。このときの熱処理温度は１０００〜１２５０℃とすることが好ましい。
【００２４】
なお、第１のIII族窒化物系化合物半導体層の形成した後、当該第１のIII族窒化物系化合物半導体層がアズグロウンの状態でその上にこの第２のIII族窒化物系化合物半導体層を形成する。
通常のＭＯＣＶＤを実行する場合には、前処理として下地層（本件の場合では第１のIII族窒化物系化合物半導体層）を洗浄（超音波洗浄、アセトン洗浄、酸洗浄等）を行うことが多い。しかしながら本発明者らの検討によれば、かかる洗浄を実行して得られた発光素子は不均一な発光をするものが多かった。一方、かかる洗浄を省略して、第１のIII族窒化物系化合物半導体層をアズグロウンの状態に維持してその上に第２のIII族窒化物系化合物半導体層を成長させた場合、これから得られた発光素子からは均一の発光が得られ、その発光が不均一となることは殆どなくなった。
【００２５】
【実施例】
次にこの発明の実施例について説明する。
実施例は発光ダイオード１０であり、その構成は図２に示したものである。
各層のスペックは次の通りである。
0003994623.tif 000003
【００２６】
ｎ型クラッド層１６は発光層１７側の低電子濃度ｎ-層と下地層１５側の高電子濃度ｎ＋層とからなる２層構造とすることができる。
発光層１７は超格子構造のものに限定されない。発光素子の構成としてはシングルへテロ型、ダブルへテロ型及びホモ接合型のものなどを用いることができる。
発光層１７とｐ型クラッド層１８との間にマグネシウム等のアクセプタをドープしたバンドギャップの広いIII族窒化物系化合物半導体層を介在させることができる。これは発光層１７中に注入された電子がｐ型クラッド層１８に拡散するのを防止するためである。また、ｐ型クラッド層１８自体をｐ−ＡｌＧａＮ：Ｍｇとしてもよい。
ｐ型クラッド層１８を発光層１７側の低ホール濃度ｐ−層と電極側の高ホール濃度ｐ＋層とからなる２層構造とすることができる。
【００２７】
上記構成の発光ダイオードは次のようにして製造される。
まず、ＤＣスパッタ装置の槽内にサファイア基板（トレー：Ｓｉ製）をセットし、スパッタ層内を６．４０×１０−５Ｐａまで真空引きして、先のスパッタ終了より１０分以内に以降のスパッタを行い、以下の条件でスパッタ成長層１５を形成する。
基板：  サファイアａ面
基板温度：  ４５０℃
ＡｌＮ層の膜厚：３０ｎｍ
スパッタガス：  Ａｒ（１８ｓｃｃｍ）／Ｎ２（２２ｓｃｃｍ）
槽内圧力：  ０．５Ｐａ
ＤＣパワー：  ３ｋＷ（但し、電極面積約７００ｃｍ２）
【００２８】
次に、基板をＭＯＣＶＤ装置に移し、何ら洗浄を施すことなく水素ガスをキャリアガスとして汎用的な方法でｎ型クラッド層１６より上の第２のIII族窒化物系化合物半導体層を形成する。なお、ｎ型クラッド層１６形成時の基板温度は１１３０℃である。
【００２９】
次に、マスクを形成してｐ型クラッド層１８、活性層１７及びｎ型クラッド層１６の一部を反応性イオンエッチングにより除去し、ｎ電極パッド２１を形成すべきｎ型クラッド層１６を表出させる。
【００３０】
半導体表面上にフォトレジストを一様に塗布して、フォトリソグラフィにより、ｐ型クラッド層１８の上の電極形成部分のフォトレジストを除去して、その部分のｐ型クラッド層１８を露出させる。蒸着装置にて、露出させたｐ型クラッド層１８の上に、Ａｕ−Ｃｏ透光製電極層１９を形成する。
次に、同様にしてｐ電極パッド２０、ｎ電極パッド２１を蒸着する。
【００３１】
以上、明細書では発光素子を例に採り説明してきたが、この発明は各種半導体素子に適用されることはもとより、その中間体である積層体にも適用されるものである。
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００３２】
以下、次の事項を開示する。
１３  前記導電性材料は導電性金属若しくはＴｉＮを含む、ことを特徴とする請求項９に記載のIII族窒化物系化合物半導体素子の製造方法。
１４  前記第１のIII族窒化物系化合物半導体層のアズグロウン状態は洗浄工程を含まない、ことを特徴とする請求項１２に記載のIII族窒化物系化合物半導体素子の製造方法。
１５  前記スパッタ電圧は投入電力を一定としたときに前記第１のIII族窒化物系化合物半導体層を成長させられる最低電圧である、ことを特徴とする請求項１に記載のIII族窒化物系化合物半導体素子の製造方法。
１６  第２のIII族窒化物系化合物半導体層により発光素子構造若しくは受光素子構造を形成すること、を特徴とする請求項１〜１２のいずれかに記載のIII族窒化物系化合物半導体素子の製造方法。
２１  基板上へ第１のIII族窒化物系化合物半導体層をスパッタ法により形成する際に、スパッタ装置の初期電圧をスパッタ電圧の１１０％以下とする、ことを特徴とするIII族窒化物系化合物半導体層の形成方法。
２２  前記基板はサファイアからなる、ことを特徴とする２１に記載のIII族窒化物系化合物半導体層の製造方法。
２３  前記第１のIII族窒化物系化合物半導体層は前記サファイアのａ面に形成される、ことを特徴とする２２に記載のIII族窒化物系化合物半導体層の製造方法。
２４  前記第１のIII族窒化物系化合物半導体層はＡｌｘＧａ１−ｘＮ（０≦ｘ≦１）からなる、ことを特徴とする２１〜２３のいずれかに記載のIII族窒化物系化合物半導体層の製造方法。
２５  前記第１のIII族窒化物系化合物半導体層はＡｌＮからなる、ことを特徴とする２１〜２３のいずれかに記載のIII族窒化物系化合物半導体層の製造方法。
２６  前記スパッタ法はＤＣスパッタ法である、ことを特徴とする２１〜２５のいずれかに記載のIII族窒化物系化合物半導体層の製造方法。
２７  スパッタを開始するする前のスパッタ装置内の圧力を１×１０−４Ｐａ以下にする、ことを特徴とする２１〜２６のいずれかに記載のIII族窒化物系化合物半導体層の製造方法。
２８  前記スパッタ装置における基板ホルダを金属製、石英ガラス製若しくはＳｉ製とする、ことを特徴とする２１〜２７にいずれかに記載のIII族窒化物系化合物半導体層の製造方法。
２９  前記スパッタ装置の基板ホルダ及び／又はスパッタ槽内を導電性の材料で形成する、ことを特徴とする２１〜２７のいずれかに記載のIII族窒化物系化合物半導体層の製造方法。
３０  前記スパッタ槽内の防着板がアースされている、ことを特徴とする２１〜２９のいずれかに記載のIII族窒化物系化合物半導体層の製造方法。
３１  前記基板の面積をターゲット面積の１００％以下とする、ことを特徴とする２１〜３０のいずれかに記載のIII族窒化物系化合物半導体層の製造方法。
３２  スパッタにより形成された前記第１のIII族窒化物系化合物半導体層をアズグロウンの状態に維持し、その上に第２のIII族窒化物系化合物半導体層をＭＯＣＶＤ法により形成する、ことを特徴とす２１〜３１のいずれかに記載のIII族窒化物系化合物半導体層の製造方法。
３３  前記導電性材料は導電性金属若しくはＴｉＮを含む、ことを特徴とする２９に記載のIII族窒化物系化合物半導体層の製造方法。
３４  前記第１のIII族窒化物系化合物半導体層のアズグロウン状態は洗浄工程を含まない、ことを特徴とする３２に記載のIII族窒化物系化合物半導体層の製造方法。
３５  前記スパッタ電圧は投入電力を一定としたときに前記第１のIII族窒化物系化合物半導体層を成長させられる最低電圧である、ことを特徴とする２１に記載のIII族窒化物系化合物半導体層の製造方法。
４１  基板と該基板上に形成される第１のIII族窒化物系化合物半導体層とを含むIII族窒化物系化合物半導体素子であって、前記第１のIII族窒化物系化合物半導体層がスパッタ装置の初期電圧をスパッタ電圧の１１０％以下としてスパッタにより形成されたものである、ことを特徴とするIII族窒化物系化合物半導体素子。
４２  前記基板はサファイアからなる、ことを特徴とする４１に記載のIII族窒化物系化合物半導体素子。
４３  前記第１のIII族窒化物系化合物半導体層は前記サファイアのａ面に形成される、ことを特徴とする４２に記載のIII族窒化物系化合物半導体素子。
４４  前記第１のIII族窒化物系化合物半導体層はＡｌｘＧａ１−ｘＮ（０≦ｘ≦１）からなる、ことを特徴とする４３のいずれかに記載のIII族窒化物系化合物半導体素子。
４５  前記第１のIII族窒化物系化合物半導体層はＡｌＮからなる、ことを特徴とする４１〜４３のいずれかに記載のIII族窒化物系化合物半導体素子。
４６  前記スパッタ法はＤＣスパッタ法である、ことを特徴とする４１〜４５のいずれかに記載のIII族窒化物系化合物半導体素子。
４７  スパッタを開始するする前のスパッタ装置内の圧力を１×１０−４Ｐａ以下にする、ことを特徴とする４１〜４６のいずれかに記載のIII族窒化物系化合物半導体素子。
４８  前記スパッタ装置における基板ホルダを金属製、石英ガラス製若しくはＳｉ製とする、ことを特徴とする４１〜４７にいずれかに記載のIII族窒化物系化合物半導体素子。
４９  前記スパッタ装置の基板ホルダ及び／又はスパッタ槽内を導電性の材料で形成する、ことを特徴とする４１〜４７のいずれかに記載のIII族窒化物系化合物半導体素子。
５０  前記スパッタ槽内の防着板がアースされている、ことを特徴とする４１〜４９のいずれかに記載のIII族窒化物系化合物半導体素子。
５１  前記基板の面積をターゲット面積の１００％以下とする、ことを特徴とする４１〜５０のいずれかに記載のIII族窒化物系化合物半導体素子。
５２  スパッタにより形成された前記第１のIII族窒化物系化合物半導体層をアズグロウンの状態に維持し、その上に第２のIII族窒化物系化合物半導体層をＭＯＣＶＤ法により形成する、ことを特徴とする４１〜５１のいずれかに記載のIII族窒化物系化合物半導体素子。
５３  前記導電性材料は導電性金属若しくはＴｉＮを含む、ことを特徴とする４９に記載のIII族窒化物系化合物半導体素子。
５４  前記第１のIII族窒化物系化合物半導体層のアズグロウン状態は洗浄工程を含まない、ことを特徴とする５２に記載のIII族窒化物系化合物半導体素子。
５５  前記スパッタ電圧は投入電力を一定としたときに前記第１のIII族窒化物系化合物半導体層を成長させられる最低電圧である、ことを特徴とする４１に記載のIII族窒化物系化合物半導体素子。
５６  第２のIII族窒化物系化合物半導体層により発光素子構造若しくは受光素子構造を形成すること、を特徴とする４１〜５２のいずれかに記載のIII族窒化物系化合物半導体素子。
７１  基板上へ第１のIII族窒化物系化合物半導体層を有機金属を原材料に用いない方法（リアクティブスパッタ法を含むスパッタ法（特にＤＣスパッタ法、ＤＣマグネトロンスパッタ法）、蒸着法、イオンプレーティング法、レーザアブレーション法及びＥＣＲ法など）により形成する際に、形成開始直後の該第１のIII族窒化物系化合物半導体層の成長速度を成長最低速度（第１のIII族窒化物系化合物半導体層を成長可能な条件において最も遅い成長速度）以内の成長速度とする、ことを特徴とするIII族窒化物系化合物半導体素子の製造方法。
【図面の簡単な説明】
【図１】図１は初期電圧と発光出力との関係を示すグラフである。
【図２】図２はこの発明の実施例の発光ダイオードを示す。
【図３】図３は残留ガス圧（スパッタ槽内圧力）と印加電圧との関係を示すグラフである。
【図４】図４はトレーのアウトガス特性を示すグラフである。
【図５】図５はサファイアａ面のＲＨＥＥＤ写真である。
【図６】図６はサファイアａ面のＲＨＥＥＤ写真である。
【図７】図７は初期電圧がスパッタ電圧の１０２％の例（（３）のデータ）について、スパッタ５秒後のＡｌＮのＲＨＥＥＤ写真である。
【図８】図８は同３０度回転したときのＲＨＥＥＤ写真である。
【図９】図９はスパッタを継続してＡｌＮを３０ｎｍの膜厚まで成長させたときのＲＨＥＥＤ写真である。
【図１０】図１０は同３０度回転させたときのＲＨＥＥＤ写真である。
【図１１】図１１は３０ｎｍの膜厚まで成長させたものを熱処理したときのＲＨＥＥＤ写真である。
【図１２】図１２は同３０度回転させたときのＲＨＥＥＤ写真である。
【図１３】図１３は初期電圧がスパッタ電圧の１２０％の例（（１）のデータ）のときのスパッタ５秒後のＲＨＥＥＤ写真である。
【図１４】図１４はスパッタを継続してＡｌＮを３０ｎｍの膜厚まで成長させたときのＲＨＥＥＤ写真である。
【図１５】図１５は同３０度回転させたときのＲＨＥＥＤ写真である。
【図１６】図１６は３０ｎｍの膜厚まで成長させたものを熱処理したときのＲＨＥＥＤ写真である。
【図１７】図１７は同３０度回転させたときのＲＨＥＥＤ写真である。
【図１８】図１８はＤＣスパッタ装置の概略構成を示す図である。
【図１９】図１９はアーク回数とスパッタ条件との関係を示す表図である。
【符号の説明】
１０  発光ダイオード
１５  スパッタ成長層
１６  ｎ型クラッド層
１７  発光層
１８  ｐ型クラッド層
３０  ＤＣスパッタ装置
３１  ターゲット
３３  基板
３４  トレー
【図１】
0003994623.tif 000004
【図２】
0003994623.tif 000005
【図３】
0003994623.tif 000006
【図４】
0003994623.tif 000007
【図５】
0003994623.tif 000008
【図６】
0003994623.tif 000009
【図７】
0003994623.tif 000010
【図８】
0003994623.tif 000011
【図９】
0003994623.tif 000012
【図１０】
0003994623.tif 000013
【図１１】
0003994623.tif 000014
【図１２】
0003994623.tif 000015
【図１３】
0003994623.tif 000016
【図１４】
0003994623.tif 000017
【図１５】
0003994623.tif 000018
【図１６】
0003994623.tif 000019
【図１７】
0003994623.tif 000020
【図１８】
0003994623.tif 000021
【図１９】
0003994623.tif 000022